ДЕГТЕБЕТОННАЯ СМЕСЬ
TAR-CONCRETE MIXTURE

Изобретение относится к области производства строительных материалов и касается составов дегтебетонных смесей, которые могут быть использованы для устройства и ремонта дорог, тротуаров.
Известна дегтебетонная смесь, содержащая, мас.%: песок кварцевый 39,8-62,4; каменноугольный деготь 5,7-7,0; остаток дисциляции фталевого ангидрида 7,5-12,0; природный щебень - остальное [1].
Задача изобретения состоит в увеличении срока службы дорожного покрытия из дегтебетонной смеси.
Технический результат достигается тем, что дегтебетонная смесь, содержащая песок кварцевый, каменноугольный деготь, природный щебень, дополнительно содержит отходы алмазообогащения при следующем соотношении компонентов, мас.%: просеянный через сетку №5 песок кварцевый 17,0-23,0; каменноугольный деготь 6,0-8,0; природный щебень с наибольшей крупностью зерен 20 мм 17,0-23,0; просеянные через сетку №5 отходы алмазообогащения 52,0-54,0.
Приготовление смеси осуществляют следующим образом.
Подготавливают и дозируют компоненты смеси, например, в соответствии с составами, приведенными в таблице.
Таблица
Компоненты
Содержание в составах, мас.%:
№1
№2
№3
Просеянный через сетку №5 песок кварцевый
17,0
20,0
23,0
Каменноугольный деготь
8,0
7,0
6,0
Природный щебень с наибольшей крупностью зерен 20 мм
23,0
20,0
17,0
Просеянные через сетку №5 отходы алмазообогащения
52,0
53,0
54,0
Отходы алмазообогащения - это крупный техногенный песок, состоящий из ультраосновных пород. Минеральный состав отходов включает, мас.%: серпентин 70,0; кальцит 2,0; доломит 28.
Приготавливают сухой природный щебень с наибольшей крупностью зерен 20 мм. Песок кварцевый и отходы алмазообогащения просеивают через сетку №5. Перечисленные компоненты подогревают до температуры 70-80°С. Деготь загружают в варочный котел и при постоянном перемешивании нагревают до температуры 170-180°С, вводят подогретые щебень, песок кварцевый, отходы алмазообогащения и перемешивают. Смесь в горячем состоянии подают на место укладки. Укладку смеси проводят на хорошо уплотненное основание слоем 20-25 мм. Слой заглаживают механическими катками.
Срок службы дорожного покрытия из дегтебетонной смеси не менее 5 лет.
Источники информации
1. А.с. №960139, С04В 13/30, 1982.